(57)【特許請求の範囲】
【請求項１】
亜鉛を含む負極と、
二酸化マンガンを含む正極と、
アルカリ電解液と
を備えたアルカリ電池であって、
前記正極は、ベーサル面とエッジ面とを含む黒鉛粒子と、アナターゼ型二酸化チタン粒子とを含み、
前記黒鉛粒子のエッジ面の高さは、０．０２５〜１μｍの範囲にあり、
前記黒鉛粒子のベーサル面の粒径は、６〜４０μｍの範囲にあり、
前記アナターゼ型二酸化チタン粒子の平均粒径は、前記黒鉛粒子のエッジ面の高さよりも大きい、アルカリ電池。
【請求項２】
前記アナターゼ型二酸化チタン粒子の平均粒径は、前記黒鉛粒子のエッジ面の高さの２倍以上の大きさである、請求項１に記載のアルカリ電池。
【請求項３】
前記アナターゼ型二酸化チタン粒子の平均粒径は、０．０５〜２μｍの範囲にある、請求項１または２に記載のアルカリ電池。
【請求項４】
前記黒鉛粒子のベーサル面の粒径は、６〜３０μｍの範囲にある、請求項１に記載のアルカリ電池。
【請求項５】
前記前記アナターゼ型二酸化チタン粒子は、前記黒鉛粒子のベーサル面に優先的に分散している、請求項１に記載のアルカリ電池。
【請求項６】
前記正極中の前記アナターゼ型二酸化チタン粒子の添加量は、チタン金属換算で、０．０２〜０．９４質量％の範囲にある、請求項１に記載のアルカリ電池。
【請求項７】
前記正極中の前記アナターゼ型二酸化チタン粒子の添加量は、チタン金属換算で、０．０７〜０．５質量％の範囲にある、請求項１に記載のアルカリ電池。
【請求項８】
前記正極中の前記アナターゼ型二酸化チタン粒子の添加量をＡ質量％（チタン金属換算）、前記正極中の前記黒鉛粒子の添加量をＢ質量％としたとき、Ｂ／Ａは、５．３〜１４２．９の範囲にある、請求項１に記載のアルカリ電池。
【請求項９】
前記正極中の二酸化マンガンの密度は、２．５〜２．７ｇ／ｃｍ３の範囲にある、請求項１に記載のアルカリ電池。
【請求項１０】
２５±１℃の４０質量％のＫＯＨ水溶液中で、酸化水銀（Ｈｇ／ＨｇＯ）の参照電極に対する前記二酸化マンガンの電位は、２８０〜３００ｍＶの範囲にある、請求項１に記載のアルカリ電池。
【発明の詳細な説明】
【技術分野】
【０００１】
本発明は、保存特性に優れたアルカリ電池に関する。
【背景技術】
【０００２】
アルカリ電池を長期間保存すると、負極活物質である亜鉛が電解液に腐食されて、電池内部に水素ガスが発生する。その結果、発生した水素ガスで電池内の圧力が上昇し、電解液が漏液するおそれがある。そこで、その対策として、一般に、負極活物質には、インジウム等の金属（インヒビター）を含む亜鉛合金が用いられている。【０００３】
また、保存特性の劣化として、アルカリ電池を長期間保存すると、電池缶の母材の鉄が腐食し、その結果、内部抵抗が増大して、放電性能が低下するという問題が知られている。その対策として、特許文献１には、正極にチタンを含む酸化物等を添加する技術が記載されている。鉄が腐食する前に、添加剤が鉄と酸化還元反応を起こし、その結果、電池缶の内面に反応生成物が析出することによって、電池缶の内面の腐食が抑制される。【０００４】
ところで、正極に添加したチタンを含む酸化物は、上記の防錆効果の他に、放電性能の低下を抑制する効果が知られている。【０００５】
例えば、アナターゼ型二酸化チタンは、放電中のイオンの可動性を高める効果があると考えられており、特許文献２には、正極に、アナターゼ型二酸化チタンを添加することによって、放電中の分極が抑制されて、放電性能の低下を抑制できることが記載されている。【０００６】
また、Ｔｉ（ＯＨ）４またはＴｉＯ（ＯＨ）２は、正極活物質における電解液の保持性を向上させる効果があると考えられており、特許文献３には、正極に、Ｔｉ（ＯＨ）４またはＴｉＯ（ＯＨ）２を添加することによって、放電末期における電解液の枯渇に伴う内部抵抗の上昇を抑制し、放電末期の電圧降下を抑制できることが記載されている。
【先行技術文献】
【特許文献】
【０００７】
【特許文献１】特開２００５−１６６４１９号公報
【特許文献２】特表平８−５１０３５５号公報
【特許文献３】特開２００３−２０３６３５号公報
【発明の概要】
【発明が解決しようとする課題】
【０００８】
地震や台風などの自然災害に備えた非常用電源として、長期間保存しても、電解液の漏液の生じないアルカリ電池が要求されている。しかしながら、負極活物質に、インジウム等の金属（インヒビター）を含む亜鉛合金を用いたアルカリ電池でも、３〜５年の保存特性しか実現できず、１０年以上の保存特性を有するアルカリ電池の商品化には、新たな技術開発が不可欠である。【０００９】
本発明は、１０年保存しても電解液の漏液の生じない、保存特性に優れたアルカリ電池を提供することにある。
【課題を解決するための手段】
【００１０】
本発明に係るアルカリ電池は、亜鉛を含む負極と、二酸化マンガンを含む正極と、アルカリ電解液とを備え、正極は、ベーサル面とエッジ面とを含む黒鉛粒子と、アナターゼ型二酸化チタン粒子とを含み、黒鉛粒子のエッジ面の高さは、０．０２５〜１μｍの範囲にあり、黒鉛粒子のベーサル面の粒径は、６〜４０μｍの範囲にあり、アナターゼ型二酸化チタン粒子の平均粒径は、黒鉛粒子のエッジ面の高さよりも大きいことを特徴とする。
【発明の効果】
【００１１】
本発明によれば、１０年保存しても電解液の漏液の生じない、保存特性に優れたアルカリ電池を提供することができる。
【図面の簡単な説明】
【００１２】
【図１】アルカリ電池の構成を模式的に示した半断面図である。
【発明を実施するための形態】
【００１３】
本願発明者は、アルカリ電池の保存特性を評価するために、１０年の保存特性の評価に相当する加速試験（８０℃で３ヶ月間保存）を行って、漏液の発生した電池を分析したところ、負極に鉄が析出していることが判明した。
【００１４】
鉄の析出の原因として、電池缶の腐食が考えられるが、本試験に用いたアルカリ電池は、電池缶の内面を、樹脂バインダーに黒鉛とカーボンブラックとチタン化合物（アナターゼ型ＴｉＯ２）を混合分散して得られた炭素被膜で覆ったものを使用しており、実際に、漏液の発生したアルカリ電池を調べても、電池缶の内面に錆びが発生している形跡は見られず、電池缶から溶出した鉄が負極へ移行したものとは考えにくいものであった。
【００１５】
そこで、本願発明者は、電池缶以外の鉄の出所の可能性として、正極活物質である二酸化マンガンの製造工程中に、鉄が、不純物として不可避的に入り込むことに着目した。
【００１６】
通常、アルカリ電池の正極活物質に使用する電解二酸化マンガンは、マンガン鉱石を硫酸に溶解した硫酸マンガン水溶液を電解して得られた塊状の二酸化マンガンを粉砕して粉末状に加工する工程を経て製造されるが、この製造工程において、マンガン鉱石に由来する鉄や、粉砕時に混入する鉄が、不純物として二酸化マンガンに不可避的に入り込む。
【００１７】
もし、二酸化マンガン中に、鉄の不純物が存在していると、正極から鉄が電解液に溶出し、セパレータを通って負極側に移動し、負極に鉄が析出することが考えられる。負極活物質である亜鉛に鉄が析出すると、負極から水素ガスが発生し、電池内の圧力が上昇して漏液に至ることが考えられる。二酸化マンガン中に不純物として存在する鉄は、典型的には、５０〜２００ｐｐｍ程度の量であるため、従来の３〜５年の保存特性では、その影響に気がつかないほど小さかったのが、１０年の保存特性で、その影響が顕在化したことが考えられる。
【００１８】
そこで、本願発明者は、正極中に存在する鉄を捕捉する目的で、二酸化マンガンに、二酸化チタン（ＴｉＯ２）を添加した正極活物質を用いてアルカリ電池を作製し、１０年の保存特性の評価を行ったところ、ＴｉＯ２を添加していないアルカリ電池に比べて、漏液の発生した電池の数が減少しているのが確認できた。
【００１９】
これは、正極中に存在する鉄が、電解液に溶出して負極側に移動する前に、正極に添加したＴｉＯ２が鉄と酸化還元反応して、鉄が溶出するのを抑制したためと考えられる。その結果、正極中の鉄が負極の亜鉛上に析出して、水素ガスが発生し、漏液が発生するのを抑制できたものと考えられる。
【００２０】
なお、鉄の捕捉に有効な二酸化チタンは、アナターゼ型ＴｉＯ２で、ルチル型ＴｉＯ２は有効でない。ルチル型ＴｉＯ２は、電解液にほとんど溶出しないためと考えられる。
【００２１】
しかしながら、二酸化マンガンに添加したＴｉＯ２による鉄の捕捉効果は確認できたものの、漏液の発生の抑制効果については、なおバラツキがあった。例えば、正極活物質の導電性を高めるために、二酸化マンガンに黒鉛粒子を添加しているが、添加する黒鉛粒子の形状によって、漏液の発生の有無に差が生じていた。
【００２２】
このような漏液の発生の抑制効果にバラツキが生じるのは、ＴｉＯ２による鉄の捕捉効果を阻害する他の要因が作用しているものと考えられる。
【００２３】
本願発明者は、その阻害要因として、正極中に存在する酸素に着目した。正極には、電解液を保持する空隙が確保されており、その空隙に空気（酸素）も存在する。酸素は、鉄と反応して、鉄の溶出を加速させる作用をもつと考えられる。そのため、ＴｉＯ２による鉄の捕捉効果は、正極中に存在する酸素の存在によって阻害されることが考えられる。
【００２４】
なお、前述したように、正極中にＴｉＯ２を添加することによって、電池缶の母材の鉄が腐食するのを防止することができる。しかしながら、この場合のＴｉＯ２と鉄との反応は、電池缶の内面と正極との界面で起きるため、界面には電解液しか存在していない。従って、ＴｉＯ２による防錆効果は、酸素によって阻害されることはない。
【００２５】
そこで、本願発明者は、この仮説を検証するために、酸素を吸着する作用をもつ黒鉛に着目した。もともと、黒鉛は、導電性粒子として、正極中に３〜１０質量％程度の量で添加されている。一方、ＴｉＯ２は、電解液に溶出して、負極側に移動し、負極の亜鉛上に析出すると、水素の発生を招くため、ＴｉＯ２を正極に添加するとしても、その量は黒鉛に比べて少ない（例えば、１質量％以下）。従って、正極に添加されるＴｉＯ２の量は、黒鉛の量に比べてかなり少ないため、ＴｉＯ２は、黒鉛中に分散された状態で存在する。
【００２６】
黒鉛の結晶は、エッジ面とベーサル面とを有しているが、黒鉛の電子伝導度は、エッジ面よりベーサル面の方が大きい。従って、黒鉛による酸素の還元反応は、エッジ面よりベーサル面の方が大きい。そこで、ＴｉＯ２を黒鉛のベーサル面に優先させて分散させれば、ベーサル面での黒鉛による酸素の吸着が促進される。その結果、ＴｉＯ２による鉄の捕捉効果が、酸素の存在によって阻害されるのを抑制でき、少量のＴｉＯ２でも、正極中に存在する鉄が電解液に溶出するのを効果的に抑制することが期待できる。
【００２７】
通常、黒鉛のベーサル面の粒径は、エッジ面の高さよりも大きい。そこで、ＴｉＯ２を黒鉛のベーサル面に優先させて分散させるには、ＴｉＯ２の平均粒径を、黒鉛粒子のエッジ面の高さよりも大きくすればよい。このようにすれば、ＴｉＯ２は、エッジ面には分散されず、ベーサル面に優先させて分散されることになる。
【００２８】
上記の仮説を検証するために、ベーサル面の粒径とエッジ面の高さをそれぞれ変えた黒鉛粒子、及び、平均粒径の大きさを変えたＴｉＯ２粒子をそれぞれ用意し、これらを、正極活物質（ＭｎＯ２）に添加した正極を用いてアルカリ電池を作製して、１０年の保存特性の評価を行った。
【００２９】
図１は、作製したアルカリ電池の構成を模式的に示した半断面図である。
【００３０】
図１に示すように、アルカリ電池は、有底円筒状の電池ケース１内に配設された中空筒状の正極２と、正極２の中空部内に充填された亜鉛粉末を含む負極３と、正極２と負極３との間に配されたセパレータ４とを備えている。そして、電池ケース１の開口部は、ガスケット５と、負極集電子６が接続された負極端子板７とで構成された封口ユニット９で封口されている。
【００３１】
図１に示した構造の単３形アルカリ電池（ＬＲ６）を、以下の手順で作製した。
【００３２】
（１）正極の作製
電解二酸化マンガン粉末（純度９２％で、約１００ｐｐｍの鉄不純物を含む）と、非膨張黒鉛粉末と、アルカリ電解液（ＫＯＨ：Ｈ２Ｏ：ＺｎＯ＝３５：６３：２（質量比））とを、９０：１０：２の質量比で混合し、これに、アナターゼ型ＴｉＯ２を、チタン金属換算で、０．５質量％添加した。正極合剤をフレーク状に圧縮成形した後、粉砕し、これを加圧成形して、中空円筒状の正極２を作製した。
【００３３】
アナターゼ型ＴｉＯ２は、平均粒径が０．０５μｍ、０．８μｍ、２μｍの３種類を用意した。また、黒鉛粒子は、エッジ面の高さを０．０１〜３μｍの範囲に、ベーサル面の粒径を６〜４０μｍの範囲に変えたものを用意した。
【００３４】
ここで、黒鉛粒子のエッジ面の高さ、及びベーサル面の粒径は、ミルによる粉砕時間によって調整した。
【００３５】
また、ＴｉＯ２の平均粒径、黒鉛粒子のエッジ面の高さ及びベーサル面の粒径は、以下の方法で測定した。
【００３６】
電池から取り出した正極合剤を、塩酸ヒドロキシルアミン溶液で処理し、二酸化マンガンを取り除いた。その残部を洗浄し、乾燥後にＳＥＭ（走査型電子顕微鏡）で観察を行ない、ＴｉＯ２と黒鉛粒子の大きさを測定した。
【００３７】
具体的には、加速電圧３ｋＶの反射電子像で、ＴｉＯ２粒子の最大寸法を１０カ所測定し、その平均値を、ＴｉＯ２の平均粒径とした。また、加速電圧５ｋＶのＳＥＭ像で、黒鉛粒子のベーサル面の最大寸法を１０カ所測定し、その平均値をベーサル面の粒径とした。また、加速電圧５ｋＶのＳＥＭ像で、黒鉛粒子のエッジ面の高さを１０カ所測定し、その平均値をエッジ面の高さとした。
【００３８】
（２）負極の作製
亜鉛合金粉末（２００ｐｐｍのインジウム、１００ｐｐｍのビスマス、５０ｐｐｍのアルミニウムを含む）と、アルカリ電解液と、ゲル化剤（ポリアクリル酸の粉末からなる増粘剤、及びポリアクリル酸ナトリウムの粉末からなる吸水性ポリマーの混合物からなる）とを、１８０：１００：２の質量比で混合して、ゲル状負極３を作製した。
【００３９】
（３）アルカリ電池の組立
１０．２ｇの正極２を電池ケース１内に挿入し、加圧治具により、高さが４１ｍｍになるように加圧して電池ケース１の内壁に密着させた。その後、正極２の中空部にセパレータ（ポリビニルアルコール繊維とレーヨン繊維を主体として混抄した不織布）を配置した後、１．４ｇのアルカリ電解液をセパレータ４内に注液した。その後、５．７ｇのゲル状負極３をセパレータ４内に、高さが４１ｍｍになるように充填した。そして、封口ユニット９で電池ケース１の開口部を封口した。
【００４０】
（４）保存特性の評価
表１〜表３は、平均粒径を変えたアナターゼ型ＴｉＯ２と、ベーサル面の粒径とエッジ面の高さを変えた黒鉛粒子を用いて作製したアルカリ電池の保存特性を評価した結果を示した表である。
【００４１】
【表１】
0005568185.tif 000002
【００４２】
【表２】
0005568185.tif 000003
【００４３】
【表３】
0005568185.tif 000004
【００４４】
表１は、平均粒径が０．０５μｍのアナターゼ型ＴｉＯ２に対して、ベーサル面の粒径とエッジ面の高さを変えた黒鉛粒子を用いて作製したアルカリ電池の保存特性を示した表で、黒鉛粒子のベーサル面の粒径と、エッジ面の高さをマトリックス表示している。
【００４５】
同じく、表２及び表３は、平均粒径が０．８μｍ及び２μｍのアナターゼ型ＴｉＯ２に対して、ベーサル面の粒径とエッジ面の高さを変えた黒鉛粒子を用いて作製したアルカリ電池の保存特性を示した表で、黒鉛粒子のベーサル面の粒径と、エッジ面の高さをマトリックス表示している。
【００４６】
保存特性の評価は、各マトリックスにおけるベーサル面の粒径及びエッジ面の高さを有する黒鉛粒子を用いて作製したアルカリ電池１００個に対して、８０℃で３か月間保存（常温で１０年保存に相当）して、漏液の発生した電池の個数によって行った。例えば、表１において、ベーサル面の粒径が６μｍで、エッジ面の高さが０．０１μｍの黒鉛粒子を用いて作製したアルカリ電池では、１００個中、１個の電池で漏液が発生したことを示している。なお、各マトリックスにおいて、数値の入っていないところは、保存特性の評価を行っていない。
【００４７】
表１から分かるように、平均粒径が０．０５μｍのアナターゼ型ＴｉＯ２に対して、エッジ面の高さが０．０２５μｍの黒鉛粒子を用いて作製したアルカリ電池以外では、漏液の発生が見られた。また、表２から分かるように、平均粒径が０．８μｍのアナターゼ型ＴｉＯ２に対して、エッジ面の高さが０．０２５μｍ〜０．４μｍの黒鉛粒子を用いて作製したアルカリ電池以外では、漏液の発生が見られた。さらに、表３から分かるように、平均粒径が２μｍのアナターゼ型ＴｉＯ２に対して、エッジ面の高さが０．０２５μｍ〜１μｍの黒鉛粒子を用いて作製したアルカリ電池以外では、漏液の発生が見られた。
【００４８】
表１〜表３に示すように、黒鉛粒子のエッジ面の高さが０．０１μｍのアルカリ電池の一部で、漏液の発生が見られた。これは、黒鉛粒子のエッジ面の高さが小さすぎると、黒鉛粒子が薄くなって脆くなるため、正極材料の攪拌時に砕けてしまい、黒鉛による酸素の吸着効果が弱まったためと考えられる。
【００４９】
以上の結果から、黒鉛粒子のエッジ面の高さを、０．０１μｍより高くして、アナターゼ型ＴｉＯ２の平均粒径を、黒鉛粒子のエッジ面の高さよりも大きくすることによって、１０年の保存でも、漏液発生のないアルカリ電池が得られることが分かる。これは、アナターゼ型ＴｉＯ２の平均粒径を、黒鉛粒子のエッジ面の高さよりも大きくすることによって、ＴｉＯ２を、酸素の還元反応の大きい黒鉛のベーサル面に優先させて分散させることができ、これにより、黒鉛による酸素の吸着が促進されるため、ＴｉＯ２による鉄の捕捉効果が、酸素の存在によって阻害されるのを抑制することができたためと考えられる。その結果、正極中に不可避的に存在する鉄が、電解液に溶出して負極側に移動する前に、正極に添加したＴｉＯ２が鉄と酸化還元反応して、鉄が溶出するのを抑制することができる。すなわち、１０年保存しても電解液の漏液の生じないアルカリ電池を得ることができる。
【００５０】
黒鉛による酸素の吸着効果を発揮させるためには、黒鉛粒子のエッジ面の高さを、０．０２５〜１μｍの範囲にすることが好ましい。
【００５１】
また、ＴｉＯ２による鉄の捕捉効果を発揮させるためには、ＴｉＯ２の平均粒径は、０．０５μｍ〜２μｍの範囲にあることが好ましい。ＴｉＯ２の平均粒径が０．０５μｍよりも小さいと、正極中でＴｉＯ２が分散しにくくなるため、鉄の捕捉効果を十分に発揮することができない。また、ＴｉＯ２の平均粒径が２μｍを超えると、ＴｉＯ２の表面積が小さくなるため、鉄の捕捉効果を十分に発揮することができない。さらに、ＴｉＯ２の平均粒径は、黒鉛粒子のエッジ面の高さの２倍以上の大きさであることが好ましい。
【００５２】
以上、説明したように、本発明は、正極にアナターゼ型ＴｉＯ２を添加するとともに、黒鉛粒子のエッジ面の高さを０．０１μｍより高くし、ＴｉＯ２の平均粒径を、黒鉛粒子のエッジ面の高さよりも大きくすることによって、正極中に不可避的に存在する鉄を、ＴｉＯ２と酸化還元反応させて、鉄が溶出するのを抑制することができる。これにより、正極中の鉄が負極の亜鉛上に析出して、水素ガスが発生し、漏液に至る事態を防止することができる。その結果、１０年保存しても電解液の漏液の生じない、保存特性に優れたアルカリ電池を得ることができる。
【００５３】
次に、以下のパラメータの最適化を行い、１０年を超えて保存しても電解液の漏液の生じない、さらに信頼性の高いアルカリ電池を得るための条件を求めた。
【００５４】
（１）黒鉛粒子のベーサル面の粒径
表４は、黒鉛粒子のベーサル面の粒径を６〜４０μｍの範囲に変えたアルカリ電池をそれぞれ１００個作製し、８０℃で３ヶ月保存（常温で１０年保存に相当）して、漏液の発生した電池の個数と、８０℃で４ヶ月保存（常温で１３年保存に相当）して、漏液の発生した電池の個数とをそれぞれ示した表である。
【００５５】
ここで、黒鉛粒子のエッジ面の高さを０．４μｍとし、ＴｉＯ２の平均粒径を０．８μｍとし、ＴｉＯ２添加量を０．５質量％（チタン金属換算）とした。
【００５６】
【表４】
0005568185.tif 000005
【００５７】
表４に示すように、黒鉛粒子のベーサル面の粒径を６〜３０μｍの範囲にすることによって、１３年保存しても電解液の漏液の生じないアルカリ電池を得ることができた。
【００５８】
（２）正極中のＴｉＯ２の添加量
表５は、正極に添加するＴｉＯ２の添加量を０．０２〜０．９４質量％（チタン金属換算）の範囲に変えたアルカリ電池をそれぞれ１００個作製し、８０℃で３ヶ月保存（常温で１０年保存に相当）して、漏液の発生した電池の個数と、８０℃で４ヶ月保存（常温で１３年保存に相当）して、漏液の発生した電池の個数とをそれぞれ示した表である。
【００５９】
ここで、黒鉛粒子のエッジ面の高さを０．４μｍ、ベーサル面の粒径を２０μｍとし、ＴｉＯ２の平均粒径を０．８μｍとした。
【００６０】
【表５】
0005568185.tif 000006
【００６１】
表５に示すように、ＴｉＯ２の添加量を０．０７〜０．５０質量％（チタン金属換算）の範囲にすることによって、１３年保存しても電解液の漏液の生じないアルカリ電池を得ることができた。ＴｉＯ２の添加量が０．８４質量％以上だと、ＴｉＯ２が過剰に溶出して負極に移行し、亜鉛の表面でチタンが析出して、ガスの発生が顕著となって、漏液したためと考えられる。
【００６２】
なお、表５に示すように、ＴｉＯ２の添加量を０．０２〜０．９４質量％（チタン金属換算）の範囲にすれば、１０年保存しても電解液の漏液の生じないアルカリ電池を得ることができる。
【００６３】
（３）ＴｉＯ２の添加量に対する黒鉛の添加量の比率
表６は、正極中のＴｉＯ２の添加量を０．０７〜０．９４質量％（チタン金属換算）の範囲に変え、正極中の黒鉛の添加量を３〜１２質量％の範囲に変えてアルカリ電池を作製し、ＴｉＯ２の添加量をＡ質量％（チタン金属換算）、黒鉛の添加量をＢ質量％としたときの比率Ｂ／Ａをマトリックスで示した表である。例えば、表６において、ＴｉＯ２の添加量が０．０７質量％で、黒鉛の添加量が３質量％のとき、比率Ｂ／Ａは４２．９である。
【００６４】
ここで、黒鉛粒子のエッジ面の高さを０．４μｍ、ベーサル面の粒径を２０μｍとし、ＴｉＯ２の平均粒径を０．８μｍとした。
【００６５】
【表６】
0005568185.tif 000007
【００６６】
表７は、表６のマトリックスで示した比率Ｂ／Ａを変えたアルカリ電池をそれぞれ１００個作製し、８０℃で４ヶ月保存（常温で１３年保存に相当）して、漏液の発生した電池の個数を示した表である。
【００６７】
【表７】
0005568185.tif 000008
【００６８】
表７に示すように、ＴｉＯ２の添加量に対する黒鉛の添加量の比率Ｂ／Ａを５．３〜１４２．９の範囲にすることによって、１３年保存しても電解液の漏液の生じないアルカリ電池を得ることができた。比率Ｂ／Ａが３．２以下だと、黒鉛の量が少なすぎて、黒鉛による酸素の吸着効果を十分に発揮できなかったためと考えられる。また、比率Ｂ／Ａが１７１．４以上だと、黒鉛の量が多すぎて、分散性が悪くなり、黒鉛による酸素の吸着効果が弱まったためと考えられる。
【００６９】
（４）正極中に含まれるニ酸化マンガンの密度
表８は、正極中に含まれるニ酸化マンガン（ＭｎＯ２）の密度を２．３〜２．９（ｇ／ｃｍ３）の範囲に変えたアルカリ電池をそれぞれ１００個作製し、８０℃で３ヶ月保存（常温で１０年保存に相当）して、漏液の発生した電池の個数と、８０℃で４ヶ月保存（常温で１３年保存に相当）して、漏液の発生した電池の個数とをそれぞれ示した表である。
【００７０】
ここで、黒鉛粒子のエッジ面の高さを０．４μｍ、ベーサル面の粒径を２０μｍとし、ＴｉＯ２の平均粒径を０．８μｍとし、ＭｎＯ２と黒鉛との質量比を９０：１０とした。また、正極の密度は、正極の高さを一定（４１ｍｍ）とし、正極の質量を変えて調整した。
【００７１】
【表８】
0005568185.tif 000009
【００７２】
表８に示すように、正極中に含まれるニ酸化マンガンの密度を２．５〜２．７ｇ／ｃｍ３の範囲にすることによって、１３年保存しても電解液の漏液の生じないアルカリ電池を得ることができた。正極の密度が２．４ｇ／ｃｍ３以下だと、正極中の空隙が多すぎて酸素が多くなり、黒鉛による酸素の吸着効果を十分に発揮できなかったためと考えられる。また、正極の密度が２．８ｇ／ｃｍ３以上だと、正極中の空隙が少なすぎ、電解液の供給が不十分となり、黒鉛による酸素の吸着効果が抑制されたためと考えられる。
【００７３】
なお、正極中に含まれるニ酸化マンガンの密度は、正極中の二酸化マンガンの重量を正極の体積で除して求めることができる。
【００７４】
正極の体積は、例えば、電池をＸ線透視し、その画像より計測した正極の外径、内径、および高さの寸法を用いて求められる。
【００７５】
正極中の二酸化マンガンの重量は、例えば、以下の方法により求められる。電池を分解し、電池内から正極を全て取り出し、充分に酸溶解させた後、不溶分を濾別して試料溶液を得る。ＩＣＰ発光分析法（高周波誘導結合プラズマ発光分光分析法）により、試料溶液中のマンガン（Ｍｎ）の含有量を求める。その含有量を二酸化マンガン（ＭｎＯ２）量に換算し、その値を正極中の二酸化マンガンの重量とすればよい。
【００７６】
（５）二酸化マンガンの電位
表９は、二酸化マンガン（ＭｎＯ２）の、２５±１℃の４０質量％のＫＯＨ水溶液中で、酸化水銀（Ｈｇ／ＨｇＯ）の参照電極に対する電位を２４０〜３４０ｍＶの範囲に変えたアルカリ電池をそれぞれ１００個作製し、８０℃で３ヶ月保存（常温で１０年保存に相当）して、漏液の発生した電池の個数と、８０℃で４ヶ月保存（常温で１３年保存に相当）して、漏液の発生した電池の個数とをそれぞれ示した表である。
【００７７】
ここで、黒鉛粒子のエッジ面の高さを０．４μｍ、ベーサル面の粒径を２０μｍとし、ＴｉＯ２の平均粒径を０．８μｍとし、ＴｉＯ２添加量を０．５質量％（チタン金属換算）とした。
【００７８】
【表９】
0005568185.tif 000010
【００７９】
表９に示すように、二酸化マンガンの電位を、２８０〜３００ｍＶの範囲にすることによって、１３年保存しても電解液の漏液の生じないアルカリ電池を得ることができた。二酸化マンガンの電位が２６０ｍＶ以下だと、結晶性を高めることができずにポーラスな二酸化マンガンとなり、酸素を取り込みやくなり、黒鉛による酸素の吸着効果を十分に発揮できなかったためと考えられる。また、二酸化マンガンの開回路電位が３２０ｍＶ以上だと、酸素の還元電位との乖離が大きくなって、酸素の還元が阻害され易くなり、黒鉛による酸素の吸着効果が抑制されたためと考えられる。
【００８０】
なお、二酸化マンガンの電位は以下の方法により測定することができる。
【００８１】
まず、電解二酸化マンガンを上皿天秤を用いて２０ｇ秤取し、５０ｍｌの遠沈管に入れる。次に、４０質量％の水酸化カリウム水溶液を遠沈管に２０ｍｌ注ぎ、軽く振りまぜ、遠沈管の口を封入して、２５±１℃で２４時間保管した後、遠沈分離機にかけ固液分離を行う。次に、直径０．５ｍｍの白金電極を遠沈管底部の固形部に密着するように挿入し、酸化水銀（Ｈｇ／ＨｇＯ）の参照電極の先端を遠沈管の上澄液に浸す。そして、デジタルボルトメータのプラス極側に白金電極を、マイナス極側に酸化水銀（Ｈｇ／ＨｇＯ）の参照電極を接続して、電圧を読み取ることで、電解二酸化マンガンの酸化水銀（Ｈｇ／ＨｇＯ）の参照電極に対する電位を測定することができる。
【００８２】
以上、本発明を好適な実施形態により説明してきたが、こうした記述は限定事項ではなく、もちろん、種々の改変が可能である。
【産業上の利用可能性】
【００８３】
本発明は、長期間保存するアルカリ電池に有用である。
【符号の説明】
【００８４】
１      電池ケース 
２      正極 
３      負極 
４      セパレータ 
５      ガスケット 
６      負極集電子 
７      負極端子板 
９      封口ユニット 
【要約】
本発明の目的は、１０年保存しても電解液の漏液を生じない、保存特性に優れたアルカリ電池を提供することにある。
本発明は、亜鉛を含む負極３と二酸化マンガンを含む正極２と、アルカリ電解液とを備えたアルカリ電池であって、正極２は、ベーサル面とエッジ面とを含む黒鉛粒子と、アナターゼ型二酸化チタン粒子とを含み、黒鉛粒子のエッジ面の高さは、０．０１μｍより高く、アナターゼ型二酸化チタン粒子の平均粒径は黒鉛粒子のエッジ面の高さより大きいことに係るものである。【図１】
0005568185.tif 000011